ИЗВЛЕЧЕНИЕ ВАНАДИЯ ИЗ СУСПЕНЗИИ НЕФТЯНОГО КОКСА, СОДЕРЖАЩЕЙ РАСТВОРИМЫЕ БАЗОВЫЕ МЕТАЛЛЫ

1. Способ извлечения ванадия из отработанной катализаторной суспензии, применяемой в гидрообработке, который включает:
(а) выщелачивание отработанной катализаторной суспензии содержащим аммиак выщелачивающим раствором при температуре и давлении, достаточных для образования суспензии, выщелоченной аммиаком, содержащей, по меньшей мере, растворимый комплекс металла группы VIB и, по меньшей мере, растворимый комплекс металла группы VIII и первый твердый остаток;
(b) приведение в контакт суспензии, выщелоченной аммиаком, с коагулянтом, для образования обработанной суспензии, выщелоченной аммиаком;
(с) выделение из обработанной суспензии, выщелоченной аммиаком, второго твердого остатка, содержащего кокс, метаванадат аммония и захваченные растворимые комплексы металлов группы VIB и VIII;
(d) приведение в контакт второго твердого остатка с раствором сульфата аммония, для удаления захваченных растворимых комплексов металлов группы VIB и VIII из второго твердого остатка с образованием обработанного второго твердого остатка;
(е) выщелачивание обработанного второго твердого остатка водой при температуре и давлении, достаточных для образования суспензии, выщелоченной водой, содержащей растворимый метаванадат аммония, и третьего твердого остатка, содержащего кокс с пониженным содержанием ванадия;
(f) отделение и удаление третьего твердого остатка из суспензии, выщелоченной водой, для выделения фильтрата, содержащего метаванадат аммония;
(g) кристаллизацию, по меньшей мере, части метаванадата аммония из фильтрата, для образования кристаллизованного метаванадата аммония;
(h) промывку кристаллизованного метаванадата водным раствором метаванадата аммония для образования промытого метаванадата аммония; и
(i) сушку промытого метаванадата аммония для получения сухого метаванадата аммония.
2. Способ по п. 1, отличающийся тем, что выщелачивание на этапе (а) осуществляют при температуре от 120°С до 250°С и при давлении от 100 до 1200 фунт/кв. дюйм (от 0,69 до 8,27 МПа).
3. Способ по п. 1, отличающийся тем, что суспензия, выщелоченная аммиаком, имеет плотность суспензии от 1 до 20 мас. % твердых веществ.
4. Способ по п. 1, отличающийся тем, что коагулянт является катионным полимером.
5. Способ по п. 1, отличающийся тем, что коагулянт дозируют в диапазоне концентраций от 3 до 15 мас.ч./млн.
6. Способ по п. 1, отличающийся тем, что массовое отношение раствора сульфата аммония ко второму твердому остатку составляет от 1:1 до 10:1.
7. Способ по п. 1, отличающийся тем, что выщелачивание на этапе (е) осуществляют при температуре от 50°С до 100°С и при атмосферном давлении.
8. Способ по п. 1, отличающийся тем, что фильтрат имеет содержание ванадия от 1000 до 10000 мг/л ванадия.
9. Способ по п. 1, отличающийся тем, что метаванадат аммония кристаллизуют из фильтрата с помощью кристаллизации выпариванием.
10. Способ по п. 1, отличающийся тем, что кристаллизованный метаванадат аммония имеет содержание ванадия от 20000 до 350000 мг/л.
11. Способ по п. 1, отличающийся тем, что массовое отношение водного раствора метаванадата аммония к массе кристаллизованного метаванадата аммония составляет от 5:1 до 25:1.
12. Способ по п. 1, отличающийся тем, что водный раствор метаванадата аммония имеет содержание ванадия от 15000 до 25000 мг/л.
13. Способ по п. 1, отличающийся тем, что высушенный метаванадат аммония имеет содержание ванадия от 300000 до 435000 мг/л.